ВЫСОКОКАЧЕСТВЕННЫЕ НИЗКОЭМИССИОННЫЕ ПОКРЫТИЯ, НИЗКОЭМИССИОННЫЕ СТЕКЛОПАКЕТЫ И СПОСОБЫ ИХ ИЗГОТОВЛЕНИЯ

a
1. Первый лист, имеющий противоположные первую и вторую основные поверхности, причем первый лист составляет часть многослойного изолирующего стеклопакета, который включает второй лист, причем изолирующий стеклопакет содержит, по меньшей мере, одно межслойное пространство, второй лист имеет внешнюю поверхность с нанесенным низкоэмиссионным покрытием, содержащим прозрачную проводящую пленку, которую покрывает кислородонепроницаемая пленка, причем у низкоэмиссионного покрытия мутность составляет менее чем 0,3, и шероховатость R составляет менее чем 3 нм, а у покрытого листа монолитное пропускание видимого света составляет более чем 75%.
2. Лист по п. 1, в котором кислородонепроницаемая пленка содержит нитрид пленки.
a
3. Лист по п. 1, в котором прозрачная проводящая пленка содержит оксид индия-олова, и шероховатость поверхности R составляет менее чем 2 нм.
4. Лист по п. 1, в котором низкоэмиссионное покрытие представляет собой термообработанное покрытие, и мутность составляет менее чем 0,2.
5. Лист по п. 1, в котором монолитное пропускание видимого света составляет более чем 80%.
6. Лист по п. 1, в котором кислородонепроницаемая пленка содержит нитрид кремния.
7. Лист по п. 1, в котором толщина прозрачной проводящей пленки составляет приблизительно от 500 Ǻ до 3000 Ǻ.
8. Лист по п. 1, в котором толщина прозрачной проводящей пленки составляет менее чем 1500 Ǻ.
9. Лист по п. 1, в котором толщина прозрачной проводящей пленки составляет от приблизительно 300 Ǻ до приблизительно 800 Ǻ.
10. Лист по п. 1, в котором первый лист имеет внутреннюю поверхность с нанесенным низкоэмиссионным покрытием, включающим, по меньшей мере, одну пленку, содержащую серебро, причем низкоэмиссионное покрытие обращено к межслойному пространству изолирующего стеклопакета.
11. Лист по п. 10, в котором коэффициент теплопередачи изолирующего стеклопакета составляет менее чем 0,2.
12. Лист по п. 1, в котором первый лист имеет внешнюю поверхность с нанесенным низкоэмиссионным покрытием, содержащим прозрачную проводящую пленку, которую покрывает кислородонепроницаемая пленка, содержащая нитридный материал.
13. Лист по п. 1, в котором кислородонепроницаемая пленка содержит оксинитрид.
14. Лист по п. 1, в котором прозрачная проводящая пленка содержит напыленный слой SnO:F, SnO:Sb или смеси, содержащей SnO:F или SnO:Sb.
15. Лист по п. 1, в котором между прозрачной проводящей пленкой и нижерасположенной внешней поверхностью второго листа находится основная пленка, содержащая диоксид кремния, оксид алюминия, оксинитрид кремния или нитрид кремния.
a
16. Термообработанный покрытый стеклянный лист, имеющий основную поверхность, на которую нанесено низкоэмиссионное покрытие, содержащее прозрачную проводящую пленку, содержащую оксид индия-олова, которую покрывает кислородонепроницаемая пленка, содержащая нитрид кремния, причем толщина прозрачной проводящей пленки, содержащей оксид индия-олова, составляет от приблизительно 500 Ǻ до приблизительно 3000 Ǻ, толщина кислородонепроницаемой пленки, содержащей нитрид кремния, составляет от приблизительно 200 Ǻ до приблизительно 900 Ǻ, причем у низкоэмиссионного покрытия мутность составляет менее чем 0,3, и шероховатость R составляет менее чем 3 нм, а у покрытого листа монолитное пропускание видимого света составляет более чем 80%.
17. Термообработанный покрытый стеклянный лист по п. 16, в котором толщина прозрачной проводящей пленки, содержащей оксид индия-олова, составляет от 1100 Ǻ до 1500 Ǻ, и толщина кислородонепроницаемой пленки, содержащей нитрид кремния, составляет от 400 Ǻ до 750 Ǻ.
18. Термообработанный покрытый стеклянный лист по п. 16, в котором покрытый стеклянный лист подвергают термообработке таким образом, чтобы его можно было легко резать традиционным стеклорезом даже после термообработки.
a
19. Многослойный изолирующий стеклопакет, включающий внешний лист и внутренний лист, причем изолирующий стеклопакет содержит, по меньшей мере, одно межслойное пространство, изолирующий стеклопакет имеет внутреннюю поверхность, на которую нанесено низкоэмиссионное покрытие, которое включает, по меньшей мере, одну пленку, содержащую серебро, и которое обращено к указанному межслойному пространству, при этом внутренний лист имеет со стороны помещения внешнюю поверхность с нанесенным низкоэмиссионным покрытием, содержащим прозрачную проводящую пленку, которую покрывает кислородонепроницаемая пленка, содержащая нитридный материал, причем у низкоэмиссионного покрытия мутность составляет менее чем 0,3, и шероховатость R составляет менее чем 3 нм.
a
20. Изолирующий стеклопакет по п. 19, в котором прозрачная проводящая пленка содержит оксид индия-олова, и шероховатость поверхности R составляет менее чем 2 нм.
21. Изолирующий стеклопакет по п. 19, в котором кислородонепроницаемая пленка содержит нитрид кремния.
22. Изолирующий стеклопакет по п. 21, в котором толщина прозрачной проводящей пленки, содержащей оксид индия-олова, составляет от 1100 Ǻ до 1500 Ǻ, и толщина кислородонепроницаемой пленки, содержащей нитрид кремния, составляет от 400 Ǻ до 750 Ǻ.
23. Изолирующий стеклопакет по п. 19, в котором изолирующий стеклопакет представляет собой часть оконного блока, содержащего рамную деталь, фиксирующую изолирующий стеклопакет в положении, в котором внешний лист имеет внешнюю поверхность, на которую периодически воздействуют атмосферные осадки, и на внешнюю поверхность внутреннего листа со стороны помещения, на которую воздействует среда внутри дома или другого строения.
a
24. Первый лист, имеющий противоположную первую и вторую основные поверхности, причем первый лист составляет часть многослойного изолирующего стеклопакета, который включает второй лист, в котором изолирующий стеклопакет содержит, по меньшей мере, одно межслойное пространство, при этом второй лист имеет внешнюю поверхность, на которую нанесено низкоэмиссионное покрытие, содержащее напыленный слой прозрачной проводящей пленки, которую покрывает напыленный слой кислородонепроницаемой пленки, содержащей нитрид или оксинитрид, причем у низкоэмиссионного покрытия мутность составляет менее чем 0,5 и шероховатость R составляет менее чем приблизительно 10 нм, а покрытый лист имеет монолитное пропускание видимого света, составляющее более чем 75%.
a
25. Лист по п. 24, в котором прозрачная проводящая пленка включает олово, кислородонепроницаемая пленка включает кремний, низкоэмиссионное покрытие имеет поверхностное сопротивление, составляющее менее чем 13 Ом/квадрат, мутность составляет менее чем 0,1, шероховатость R составляет менее чем приблизительно 2 нм, и монолитное пропускание видимого света составляет более чем приблизительно 81%.
26. Лист по п. 24, в котором между прозрачной проводящей пленкой и нижерасположенной внешней поверхностью второго листа находится основная пленка, содержащая диоксид кремния, оксид алюминия, оксинитрид кремния или нитрид кремния.
27. Лист по п. 24, в котором коэффициент теплопередачи изолирующего стеклопакета составляет менее чем 0,3, у низкоэмиссионного покрытия поверхностное сопротивление составляет менее чем 20 Ом/квадрат, и коэффициент излучения составляет менее чем 0,25, и у покрытого второго листа монолитное пропускание видимого света составляет более чем 75%.
28. Лист по п. 24, в котором коэффициент теплопередачи изолирующего стеклопакета составляет менее чем 0,22, у низкоэмиссионного покрытия поверхностное сопротивление составляет менее чем 14 Ом/квадрат, и коэффициент излучения составляет менее чем 0,18, при этом у покрытого второго листа монолитное пропускание видимого света составляет более чем 80%.
29. Лист по п. 27, в котором покрытый второй лист имеет монолитное отражение света со стороны пленки, которое характеризуют координата цвета a, составляющая от -2 до -10, и координата цвета b, составляющая от -1 до -14.
30. Лист по п. 27, в котором покрытый второй лист имеет монолитное пропускание видимого света, составляющее более чем 80%, в сочетании с монолитным пропусканием света, которое характеризуют координата цвета a, составляющая от -4 до 8, и координата цвета b, составляющая от приблизительно -4 до приблизительно 10.